(57)【要約】  本発明の実施形態は一般に、プラズマドーピングプロセス中の所定のドーパント濃度での終点検出のための方法を提供する。一実施形態では、方法は、プロセスチャンバー内で基板を位置決めするステップと、基板の上にプラズマを生成し、プラズマによって生成される光を基板を通って伝送するステップであって、ここで光は、基板の表側に入り、裏側から出る、ステップと、基板の下に位置決めされるセンサーによって光を受け取るステップとを包含する。その方法はさらに、センサーによって受け取られる光に比例する信号を生成するステップと、ドーピングプロセス中にドーパントを基板に注入するステップと、ドーピングプロセス中にセンサーによって受け取られる光の減少する量に比例する多重光信号を生成するステップと、いったん基板が最終ドーパント濃度を有するとセンサーによって受け取られる光に比例する終点信号を生成するステップと、ドーピングプロセスを中止するステップとを提供する。
2011517849.tif 000002
【特許請求の範囲】
【請求項１】
プラズマドーピングプロセス中に基板表面のドーピング濃度を検出するための方法において、
プロセスチャンバー内で基板を位置決めするステップであって、前記基板は、表側および裏側を有し、約２５０℃未満の温度である、ステップと、
前記プロセスチャンバー内で前記基板の上にプラズマを生成するステップと、
前記プラズマによって生成される光を前記基板を通って伝送するステップであって、前記光は、前記基板の前記表側に入り、前記裏側から出る、ステップと、
前記基板の下に位置決めされるセンサーによって前記光を受け取るステップと、
前記センサーによって受け取られる前記光に比例する信号を生成するステップと、
ドーピングプロセス中にドーパントを前記基板に注入するステップと、
前記ドーピングプロセス中に前記センサーによって受け取られる前記光の減少する量に比例する多重光信号を生成するステップと、
いったん前記基板が前記ドーパントの最終濃度を含むと前記センサーによって受け取られる前記光に比例する終点信号を生成するステップと、
前記基板の前記ドーパント注入を中止するステップとを含む方法。
【請求項２】
前記ドーパントの増加する濃度に比例する多重信号を生成するステップをさらに含む、請求項１に記載の方法。
【請求項３】
前記光は、赤外光、可視光、紫外光、またはそれらの組合せを含む、請求項１に記載の方法。
【請求項４】
前記光は、赤外光を含み、前記基板の温度は、前記ドーピングプロセス中に約０℃から約９０℃の範囲内である、請求項３に記載の方法。
【請求項５】
前記ドーパントは、ホウ素、リン、ヒ素、アンチモン、窒素、酸素、水素、炭素、ゲルマニウム、およびそれらの組合せから成る群から選択され、前記ドーパントの前記最終濃度は、約５×１０１５ｃｍ−２から約１×１０１７ｃｍ−２の範囲内である、請求項１に記載の方法。
【請求項６】
プラズマドーピングプロセス中に基板表面のドーピング濃度を検出するための方法において、
プロセスチャンバー内で基板を位置決めするステップであって、前記基板は、表側および裏側を有し、約２５０℃未満の温度である、ステップと、
前記プロセスチャンバー内で前記基板の上にプラズマを生成するステップと、
前記基板を通って光を伝送するステップであって、前記光は、前記基板の前記裏側に入り、前記表側から出て、前記光は、前記基板の下に位置決めされる光源によって生成される、ステップと、
前記基板の上に位置決めされるセンサーによって前記光を受け取るステップと、
前記センサーによって受け取られる前記光に比例する信号を生成するステップと、
ドーピングプロセス中にドーパントを前記基板に注入するステップと、
前記ドーピングプロセス中に前記センサーによって受け取られる前記光の減少する量に比例する多重光信号を生成するステップと、
いったん前記基板が前記ドーパントの最終濃度を含むと前記センサーによって受け取られる前記光に比例する終点信号を生成するステップと、
前記基板の前記ドーパント注入を中止するステップとを含む方法。
【請求項７】
前記光源は、赤外レーザーまたはレーザーに結合される光ケーブルである、請求項６に記載の方法。
【請求項８】
前記光源は、基板支持アセンブリ上にまたは内部に配置され、前記センサーは、シャワーヘッドアセンブリ上にまたは中に配置され、前記光源は、前記光を実質的に前記センサーの方へ向けるように位置決めされる、請求項６に記載の方法。
【請求項９】
前記光源は、遠隔光源に結合される光ケーブルであり、前記遠隔光源は、レーザービームを放出する、請求項６に記載の方法。
【請求項１０】
前記基板の温度は、前記ドーピングプロセス中に約０℃から約９０℃の範囲内である、請求項６に記載の方法。
【請求項１１】
前記ドーパントは、ホウ素、リン、ヒ素、アンチモン、窒素、酸素、水素、炭素、ゲルマニウム、およびそれらの組合せから成る群から選択され、前記ドーパントの前記最終濃度は、約５×１０１５ｃｍ−２から約１×１０１７ｃｍ−２の範囲内である、請求項６に記載の方法。
【請求項１２】
プラズマドーピングプロセス中に基板表面のドーピング濃度を検出するための方法において、
プロセスチャンバー内で基板を位置決めするステップであって、前記基板は、表側および裏側を有し、約２５０℃未満の温度である、ステップと、
前記プロセスチャンバー内で前記基板の上にプラズマを生成するステップと、
前記基板の上に位置決めされる光源によって光を生成するステップと、
前記光を前記光源から前記基板の前記表側に前記基板の前記表側を横断して広がる平面に対して約７５°から約９０°の範囲内の角度で伝送し、前記光を前記表側から前記基板の上に位置決めされるセンサーの方へ反射するステップと、
前記センサーによって受け取られる前記光に比例する信号を生成するステップと、
ドーピングプロセス中にドーパントを前記基板に注入するステップと、
前記ドーピングプロセス中に前記センサーによって受け取られる前記光の増加する量に比例する多重光信号を生成するステップと、
いったん前記基板が前記ドーパントの最終濃度を含むと前記センサーによって受け取られる前記光に比例する終点信号を生成するステップと、
前記基板の前記ドーパント注入を中止するステップとを含む方法。
【請求項１３】
前記基板の温度は、前記ドーピングプロセス中に約０℃から約９０℃の範囲内である、請求項１２に記載の方法。
【請求項１４】
前記光源は、赤外レーザーまたはレーザーに結合される光ケーブルである、請求項１２に記載の方法。
【請求項１５】
前記光源は、シャワーヘッドアセンブリに結合されるまたは内部にあり、前記センサーは、前記シャワーヘッド上に配置されるまたは結合され、前記光源は、前記光を前記基板から離れて前記センサーの方へ反射するように位置決めされる、請求項１２に記載の方法。
【発明の詳細な説明】
【技術分野】
【０００１】
本発明の実施形態は一般に、基板を処理するための方法に関し、より詳細には、ドーピングプロセス中に基板のドーパント濃度を測定するための方法に関する。
【背景技術】
【０００２】
プラズマ促進化学的気相堆積（ＰＥ−ＣＶＤ）プロセス、高密度プラズマ化学的気相堆積（ＨＤＰ−ＣＶＤ）プロセス、プラズマ浸入イオン注入プロセス（Ｐ３Ｉ）、およびプラズマエッチングプロセスなどのプラズマプロセス中にイオン線量を制御することは、重要である。集積回路製作でのイオン注入プロセスは特に、半導体基板への所望のイオン線量を達成するために計装制御を必要とする。
【０００３】
イオン注入での線量は一般に、処理している基板の表面平面を通過する単位面積当たりのイオンの総数のことである。注入イオンは、基板の体積全体にわたって分布する。注入イオン密度（単位体積当たりのイオン数）の主要な変化は、イオン束の方向、通常は基板表面に対して直交する（垂直な）方向に沿って生じる。垂直方向に沿ったイオン密度（単位体積当たりのイオン）の分布は、イオン注入深さプロファイルと呼ばれる。イオン注入線量（単位面積当たりのイオン）を調整するための計装制御システムは、ときには線量測定と呼ばれる。
【０００４】
イオン注入は、イオンビーム注入装置でおよびプラズマ浸入イオン注入装置で行われることもある。基板の表面一面にラスター走査されなければならない狭いイオンビームを生成するイオンビーム注入装置は典型的には、一度に単一原子種だけを注入する。そのような装置でのイオン電流は、実際の線量を計算するために精密に測定され、時間について積分される。全イオンビームは基板に衝突するので、およびビーム内の原子種は周知であるので、イオン注入線量は、正確に決定できる。これは、イオンビーム注入装置では重大であり、なぜならばそれが、その出力電流にかなりのドリフトを受けるＤＣイオン源を用い、ビーム注入機で用いられるさまざまなグリッドおよび電極が、同様にドリフトする（構成部品表面に堆積される材料の蓄積に対するＤＣ源の感受性に起因して）からである。それに応じて、精密な線量測定が、イオンビーム注入装置では必須である。精密に監視されるイオンビーム電流は、瞬間的な現在の注入線量を計算するために時間について積分され、プロセスは、線量が所定の目標値に達するとすぐに停止される。
【０００５】
対照的に、プラズマ浸入イオン注入リアクターは、線量測定での困難な問題を提示する。典型的には、そのようなリアクターは、所望のイオン注入種だけでなく他の種も含有する前駆体ガスを用いるので、基板に入射するイオンの原子量は、精密に決定できない。例えば、ホウ素のプラズマ浸入イオン注入は通常、ホウ素および水素イオンの両方が基板に入射できるように前駆体ジボランなどの多元素化合物を用いる。結果として、測定電流からホウ素線量を決定することは、困難である。プラズマ浸入イオン注入リアクターでの注入線量測定の別の困難は、プラズマイオンが、基板全体に連続的に衝突して、基板への総イオン電流の基板の上での直接測定を成し遂げることが困難になることである。その代わりに、線量は、非常に小さな面積について取得される測定結果から間接的に推測されなければならない。これは特に、ＲＦ（ラジオ周波数）プラズマ源電力またはＲＦプラズマバイアス電力を用いるリアクターに当てはまる。
【０００６】
したがって、プラズマドーピングプロセス中に所定のドーパント濃度で終点を決定するための方法に対する必要性がある。
【発明の概要】
【０００７】
本発明の実施形態は一般に、プラズマドーピングプロセス中の所定のドーパント濃度での終点検出のための方法および装置を提供する。一実施形態では、プロセスチャンバー内で基板を位置決めするステップであって、ここで基板は、表側および裏側を有し、約２５０℃未満の温度である、ステップと、プロセスチャンバー内で基板の上にプラズマを生成するステップと、プラズマによって生成される光を基板を通って伝送するステップであって、ここで光は、基板の表側に入り、裏側から出る、ステップと、基板の下に位置決めされるセンサーによって光を受け取るステップとを包含する、プラズマドーピングプロセス中に基板表面のドーピング濃度を検出するための方法が、提供される。その方法はさらに、センサーによって受け取られる光に比例する信号を生成するステップと、ドーピングプロセス中にドーパントを基板に注入するステップと、ドーピングプロセス中にセンサーによって受け取られる光の減少する量に比例する多重光信号を生成するステップと、いったん基板がドーパントの最終濃度を有するとセンサーによって受け取られる光に比例する終点信号を生成するステップと、基板のドーパント注入を中止するステップとを提供する。
【０００８】
ある実施形態では、その方法は、増加するドーパント濃度に比例する多重信号を生成するステップを包含してもよい。プラズマによって生成される光は、赤外光、可視光、紫外光、またはそれらの組合せを含有してもよい。一例では、光は、赤外光を含有する。通常、プラズマドーピングプロセス中の基板の温度は、ドーピングプロセス中に約０℃から約９０℃、好ましくは約２５℃から約４５℃の範囲内であってもよい。
【０００９】
ある実施形態では、ドーパントは、ホウ素、リン、ヒ素、アンチモン、窒素、酸素、水素、炭素、ゲルマニウム、またはそれらの組合せであってもよい。ドーパントの最終濃度は、約１×１０１４ｃｍ−２から約１×１０１８ｃｍ−２、好ましくは約５×１０１５ｃｍ−２から約１×１０１７ｃｍ−２の範囲内であってもよい。一例では、ドーパントは、ホウ素であり、ドーピングプロセスは、トリフルオロボラン、ジボラン、それらのプラズマ、それらの誘導体、またはそれらの組合せなどのホウ素前駆体に基板をさらすステップを包含する。別の例では、ドーパントは、リンであり、ドーピングプロセスは、トリフルオロホスフィン、ホスフィン、それらのプラズマ、それらの誘導体、またはそれらの組合せなどのリン前駆体に基板をさらすステップを包含する。別の例では、ドーパントは、ヒ素であり、ドーピングプロセスは、アルシン、それのプラズマ、またはそれの誘導体などのヒ素前駆体に基板をさらすステップを包含する。
【００１０】
別の実施形態では、プロセスチャンバー内で基板を位置決めするステップであって、ここで基板は、表側および裏側を有し、約２５０℃未満の温度である、ステップと、プロセスチャンバー内で基板の上にプラズマを生成するステップと、基板を通って光を伝送するステップであって、ここで光は、基板の裏側に入り、表側から出て、光は、基板の下に位置決めされる光源によって生成される、ステップと、基板の上に位置決めされるセンサーによって光を受け取るステップとを包含する、プラズマドーピングプロセス中に基板表面のドーピング濃度を検出するための方法が、提供される。その方法はさらに、センサーによって受け取られる光に比例する信号を生成するステップと、ドーピングプロセス中にドーパントを基板に注入するステップと、ドーピングプロセス中にセンサーによって受け取られる光の減少する量に比例する多重光信号を生成するステップと、いったん基板がドーパントの最終濃度を有するとセンサーによって受け取られる光に比例する終点信号を生成するステップと、基板のドーパント注入を中止するステップとを提供する。
【００１１】
実施形態は、光源が赤外レーザーなどのレーザーであってもよいと規定する。光は、赤外光、可視光、紫外光、またはそれらの組合せを含有してもよい。一例では、センサーは、プロセスチャンバー内のシャワーヘッドアセンブリ上に配置されるまたは結合されてもよい。光源は、基板支持アセンブリに結合される、内部にある、または上に配置されてもよい。基板支持アセンブリは、静電チャックを有してもよい。
【００１２】
特定の例では、センサーは、シャワーヘッドアセンブリ上にまたは中に配置され、光源は、光を実質的にセンサーの方へ向けるように位置決めされる。光源は、レーザービームを放出するレーザー源などの遠隔光源に結合される光ケーブルであってもよい。ある実施形態では、プラズマ光信号の大きさは、較正ステップ中の光信号の大きさから減算されてもよい。
【００１３】
別の実施形態では、プロセスチャンバー内で基板を位置決めするステップであって、ここで基板は、表側および裏側を有し、約２５０℃未満の温度である、ステップと、プロセスチャンバー内で基板の上にプラズマを生成するステップと、基板を通って光を伝送するステップとを包含する、プラズマドーピングプロセス中に基板表面のドーピング濃度を検出するための方法が、提供される。その方法はさらに、センサーによって光を受け取るステップと、センサーによって受け取られる光に比例する初期信号を生成するステップと、ドーパントプロセス中にドーパントを基板に注入するステップと、増加するドーパント濃度に比例してセンサーによって受け取られる光を変調するステップと、いったん基板がドーパントの最終濃度を有するとセンサーによって受け取られる光に比例する終点信号を生成するステップと、基板のドーパント注入を中止するステップとを提供する。
【００１４】
一例では、光は、プラズマによって生成され、センサーによって受け取られる光は、増加するドーパント濃度に比例して減少し、センサーは、基板の下に位置決めされる。別の例では、光は、基板の下に位置決めされる光源（例えば、レーザー源）によって生成され、センサーによって受け取られる光は、増加するドーパント濃度に比例して減少し、センサーは、基板の下に位置決めされる。別の例では、光は、基板の上に位置決めされる光源によって生成され、センサーによって受け取られる光は、増加するドーパント濃度に比例して増加し、センサーは、基板の上に位置決めされる。
【００１５】
別の実施形態では、プロセスチャンバー内で基板を位置決めするステップであって、ここで基板は、表側および裏側を有し、約２５０℃未満の温度である、ステップと、プロセスチャンバー内で基板の上にプラズマを生成するステップと、基板の上に位置決めされる光源によって光を生成するステップと、光を光源から基板の表側まで伝送するステップと、光を表側から基板の上に位置決めされるセンサーの方へ反射するステップとを包含する、プラズマドーピングプロセス中に基板表面のドーピング濃度を検出するための方法が、提供される。その方法はさらに、センサーによって受け取られる光に比例する信号を生成するステップと、ドーピングプロセス中にドーパントを基板に注入するステップと、ドーピングプロセス中にセンサーによって受け取られる光の増加する量に比例する多重光信号を生成するステップと、いったん基板がドーパントの最終濃度を有するとセンサーによって受け取られる光に比例する終点信号を生成するステップと、基板のドーパント注入を中止するステップとを提供する。
【００１６】
実施形態は、光が、基板の表側を横断して広がる平面に対して約４５°から約９０°の範囲内の角度で基板の表側の方へ照らされてもよいと規定する。好ましくは、その角度は、約７５°から約９０°の範囲内、より好ましくは、実質的に約９０°であってもよい。一例では、光源は、シャワーヘッドアセンブリに結合されるまたは内部にあってもよく、センサーは、シャワーヘッドアセンブリ上に配置されるまたは結合されてもよく、光源は、光を基板から離れてセンサーの方へ反射するように位置決めされてもよい。
【００１７】
別の実施形態では、プロセスチャンバー内で基板を位置決めするステップであって、ここで基板は、表側および裏側を有し、約２５０℃未満の温度である、ステップと、プロセスチャンバー内で基板の上にプラズマを生成するステップと、光を基板の表側から反射するステップと、センサーによって光を受け取るステップとを包含する、プラズマドーピングプロセス中に基板表面のドーピング濃度を検出するための方法が、提供される。その方法はさらに、センサーによって受け取られる光に比例する初期信号を生成するステップと、ドーパントプロセス中にドーパントを基板に注入するステップと、増加するドーパント濃度に比例してセンサーによって受け取られる光を増加させるステップと、いったん基板がドーパントの最終濃度を有するとセンサーによって受け取られる光に比例する終点信号を生成するステップと、基板のドーパント注入を中止するステップとを提供する。
【００１８】
本発明の上に列挙された特徴が、詳細に理解できるように、上で簡潔に要約された本発明のより詳しい記述が、実施形態を参照することによってなされてもよく、それのいくつかは、添付の図面で例示される。しかしながら、本発明は、他の同等に有効な実施形態を認めてもよいので、添付の図面は、この発明の典型的な実施形態だけを例示し、したがってその範囲を制限すると考えられるべきではないことが留意されるべきである。
【図面の簡単な説明】
【００１９】
【図１】本発明の一実施形態に従うプラズマチャンバーの等角横断面図を概略的に例示する図である。
【図２】図１のプラズマチャンバーの等角上面図を概略的に例示する図である。
【図３】本明細書の実施形態で述べられるように、プラズマドーピングプロセス中に最終ドーパント濃度で終点を検出するためのプロセスを描写するフローチャートを例示する図である。
【図４】本明細書の実施形態で述べられるように、プラズマドーピングプロセス中に最終ドーパント濃度で終点を検出するための別のプロセスを描写するフローチャートを例示する図である。
【図５】どのようにして基板中のドーパント濃度が、図１で示されるプラズマチャンバーで提供される光センサーを使って実時間で制御されるかを例示する簡易図である。
【図６】本明細書の別の実施形態で述べられるように、プラズマドーピングプロセス中に最終ドーパント濃度で終点を検出するための別のプロセスを描写するフローチャートを例示する図である。
【図７】プラズマイオン注入プロセスの終点を検出するために光センサーを使用する代替実施形態を例示する図である。
【図８】本明細書の別の実施形態で述べられるように、プラズマドーピングプロセス中に最終ドーパント濃度で終点を検出するための別のプロセスを描写するフローチャートを例示する図である。
【図９Ａ】プラズマイオン注入プロセスの終点を検出するために光センサーを使用する他の代替実施形態を例示する図である。
【図９Ｂ】プラズマイオン注入プロセスの終点を検出するために光センサーを使用する他の代替実施形態を例示する図である。
【発明を実施するための形態】
【００２０】
本発明の実施形態は、光センサーを使用してプラズマイオン注入システムでドーピング濃度を測定するための方法および装置を提供する。プラズマイオン注入の終点は、それによって効果的な仕方で制御できる。
【００２１】
図１は、本発明の一実施形態に従うプラズマチャンバー１００の等角横断面図を概略的に例示する。プラズマチャンバー１００は、プラズマ促進化学的気相堆積（ＰＥ−ＣＶＤ）プロセス、高密度プラズマ化学的気相堆積（ＨＤＰ−ＣＶＤ）プロセス、プラズマ促進原子層堆積（ＰＥ−ＡＬＤ）プロセス、イオン注入プロセス、エッチングプロセス、および他のプラズマプロセスのために構成されてもよい。
【００２２】
プラズマチャンバー１００は、プラズマチャンバー１００の本体１０２に結合されるトロイダルプラズマ源１００を含有する。本体１０２は、蓋１０６および底部１０８に結合される側壁１０４を含有し、それは、内部容積１１０の境界を示す。プラズマチャンバー１００の他の例は、参照によりそれらの全体が本明細書に組み込まれる米国特許第６，９３９，４３４号および第６，８９３，９０７号で見いだすことができる。
【００２３】
内部容積１２０は、ガス分配アセンブリ１２１と基板支持アセンブリ１２３との間に形成される処理領域１２５を包含する。ポンピング領域１２２は、基板支持アセンブリ１２３の部分を取り囲む。ポンピング領域１２２は、底部１２８に形成されるポート１２７に配置されるバルブ１２６を通じて真空ポンプ１２４と選択的に連通する。一実施形態では、バルブ１２６は、内部容積１２０からポート１２７を通って真空ポンプ１２４までのガスまたは蒸気の流れを制御するように適合されるスロットルバルブである。一実施形態では、バルブ１２６は、Ｏリングを使用することなく動作し、参照によりその全体が組み込まれる、２００５年４月２６日に出願され、米国特許出願公開第２００６−０２３７１３６号として公開される米国特許出願第１１／１１５，９５６号でさらに述べられる。
【００２４】
トロイダルプラズマ源１０１は、本体１１０の蓋１０６上に配置される。一実施形態では、トロイダルプラズマ源１０１は、全体的な「Ｕ」形状を有する第１の導管１５０Ａ、および全体的な「Ｍ」形状を有する第２の導管１５０Ｂを有する。第１の導管１５０Ａおよび第２の導管１５０Ｂは各々、少なくとも１つのアンテナ１７０Ａおよび１７０Ｂをそれぞれ包含する。アンテナ１７０Ａおよび１７０Ｂは、導管１５０Ａ／１５０Ｂの各々の内部領域１５５Ａ／１５５Ｂ内に誘導結合プラズマをそれぞれ形成するように構成される。図２で示されるように、各アンテナ１７０Ａ／１７０Ｂは、ＲＦプラズマ電力源１７１Ａ／１７２Ａなどの電力源に結合される巻き線またはコイルであってもよい。ＲＦインピーダンス整合システム１７１Ｂ／１７２Ｂがまた、各アンテナ１７０Ａ／１７０Ｂに結合されてもよい。ヘリウム、アルゴン、および他のガスなどのプロセスガスは、導管１５０Ａ、１５０Ｂの各々の内部領域１５５Ａ、１５５Ｂにそれぞれ提供されてもよい。一実施形態では、プロセスガスは、各導管１５０Ａ／１５０Ｂの内部領域１５５Ａ／１５５Ｂに供給されるドーパント前駆体ガスを含有してもよい。一実施形態では、プロセスガスは、ガスパネル１３６からトロイダルプラズマ源１０１に配送されてもよい。別の実施形態では、プロセスガスは、プラズマチャンバー１００の本体１１０に形成されるポート１３０に接続されるガスパネル１３５からガス分配アセンブリ１２１を通って配送されてもよい。
【００２５】
一実施形態では、導管１５０Ａ／１５０Ｂの各対向する端部は、プラズマチャンバー１００の蓋１０６に形成されるそれぞれのポート１３１Ａ〜１３１Ｄ（１３１Ａおよび１３１Ｂだけがこの図で示される）に結合される。処理中は、プロセスガスが、導管１５０Ａ／１５０Ｂの各々の内部領域１５５Ａ／１５５Ｂに供給され、ＲＦ電力が、各アンテナ１７０Ａ／１７０Ｂに印加されて、ポート１３１Ａ〜１３１Ｄおよび処理領域１２５を通って進む循環プラズマ経路を生成する。特に、図１では、循環プラズマ経路は、ガス分配アセンブリ１２１と基板支持アセンブリ１２３との間の処理領域１２５を通って、ポート１３１Ａから１３１Ｂへ、または逆に進む。各導管１５０Ａ／１５０Ｂは、導管１５０Ａ／１５０Ｂのそれぞれの端部とポート１３１Ａ〜１３１Ｄとの間に結合されるプラズマチャネリング手段１４０を有する。一実施形態では、プラズマチャネル１４０は、導管１５０Ａ／１５０Ｂの各々内に形成されるプラズマ経路を分割し、拡大するように構成される。
【００２６】
ガス分配アセンブリ１２１は、環状壁１２２および多孔板１３２を有する。環状壁１２２、多孔板１３２および蓋１０６は、プレナム１３４を画定する。多孔板１３２は、対称的または非対称的パターンもしくは複数パターンでそれを通って形成される複数の穴１３３を包含する。一実施形態では、ドーパント前駆体ガスは、ガスパネル１３０Ａに接続されるガス分配アセンブリ１２１から処理領域１２５に配送されてもよい。ドーパント前駆体ガスなどのプロセスガスは、ポート１３０からプレナム１３４に提供されてもよい。一般に、ドーパント前駆体ガスは、ホウ素（シリコンでのｐ型伝導性不純物）またはリン（シリコンでのｎ型伝導性不純物）などの所望のドーパント元素のドーパント前駆体を含有する。ホウ素、リンまたはヒ素、アンチモンなどの他のドーパント元素のフッ化物および／または水素化物は、ドーパント前駆体ガスとして使用されてもよい。例えば、ドーパント前駆体ガスは、ホウ素ドーパントを注入している間三フッ化ホウ素（ＢＦ３）またはジボラン（Ｂ２Ｈ６）を含有してもよい。ガスは、穴１３３を通って、多孔板１３２の下の処理領域１２５に流入してもよい。一実施形態では、多孔板１３２は、処理領域１２５でプラズマを生成させるおよび／または維持するのを助けるためにＲＦバイアスをかけられる。
【００２７】
基板支持アセンブリ１２３は、上板１４２およびカソードアセンブリ１４４を有する。上板１４２は、その上に基板を支持するように構成される滑らかな基板支持表面１４３を有する。上板１４２は、プロセス中に基板と上板１４２の基板支持表面１４３との間の静電引力を促進するためにＤＣ電力源１４６に接続される埋め込み電極１４５を有する。一実施形態では、埋め込み電極１４５はまた、容量性ＲＦエネルギーを処理領域１２５に提供するための電極として使用されてもよい。埋め込み電極１４５は、ＲＦインピーダンス整合回路１４７Ｂを介してＲＦプラズマバイアス電力１４７Ａに結合されてもよい。
【００２８】
基板支持アセンブリ１２３はまた、上板１４２の上に基板を選択的に持ち上げ、支持することによって１つまたは複数の基板を転送するように構成され、ロボットブレードがそれらの間に位置決めすることを許容するように間隔をあけられる複数のリフトピン１６２を含有するリフトピンアセンブリ１６０を包含してもよい。
【００２９】
図２は、図１で示されるプラズマチャンバー１００の等角上面図を概略的に例示する。プラズマチャンバー１００の側壁１０５は、スリットバルブ（図示されず）によって選択的に密封されてもよい基板ポート１０７を有する。プロセスガスは、ポート１３０に結合されるガスパネル１３０Ａによってガス分配アセンブリ１２１に供給される。１つまたは複数のプロセスガスが、ガスパネル１３０Ｂを通じてトロイダル源１５０Ａ、１５０Ｂに供給されてもよい。
【００３０】
図１を再び参照すると、プラズマチャンバー１００はさらに、プラズマチャンバー１００で行われるプロセスを監視し、制御するように構成されるコントローラ１７０を含有する。コントローラ１７０は、１つまたは複数のセンサーと接続され、センサーデータをサンプリングし、分析し、保存するように構成されてもよい。一実施形態では、コントローラ１７０は、異なるプロセスのための制御タスクを行う能力を有してもよい。コントローラ１７０は、プラズマチャンバー１００の作動部品に接続され、作動部品に制御信号を送ってもよい。コントローラ１７０は、所望のプロセス結果を達成するためにセンサーデータに応じてプロセスパラメータを調節することによって閉ループ制御タスクを行ってもよい。本発明の一実施形態では、コントローラ１７０は、１つまたは複数の種の線量制御、終点検出、および他の制御タスクを行うように構成されてもよい。
【００３１】
一実施形態では、光センサー７３０は、基板支持表面１４３の真下に導入され、コントローラ１７０に結合される。光センサー７３０は、処理領域１２５で生成されるプラズマから放出される光を所定の波長または周波数で検出するように適合される。放出光は、赤外光、可視光、紫外光、またはそれらの組合せを含有してもよい。一実施形態では、光センサー７３０は、赤外光を検出するように構成される。基板が処理領域１２５で処理されるとき、放出光は、光センサー７３０に達する前に基板支持表面１４３に置かれる基板を通って伝送される。基板中のドーパント濃度が低いとき、プラズマから放出される光は、実質的に基板を通って伝わり、下にある光センサー７３０に達する。基板の上面のドーパント濃度が増加するにつれて、基板の上面は、不透明になり、光センサー７３０に達する光がより少なくなる。基板のドーパント濃度と基板を通って伝送される光の検出量との間の関係に基づいて、コントローラ１７０はそれ故に、基板の目標ドーパント濃度を決定する働きをする。続いて、イオン注入プロセスは、終了されてもよい。
【００３２】
図３は、本明細書の実施形態で述べられるように、プラズマイオン注入プロセスの終点を検出するために使用されてもよいプロセス３００のステップを例示するフローチャートを描写する。例示される方法は、図４〜９Ｂで示される実施形態のいずれにも応用できる可能性がある。
【００３３】
ステップ３０２では、処理すべき基板７０２は、多孔板１３２と基板支持アセンブリ１２３との間の処理領域２５に置かれる。ステップ３０４では、光センサー７３０およびコントローラ１７０は、イオン注入プロセスを開始する前に較正される。一実施形態では、較正は、基板７０２に入射する放射を生成し、光センサー７３０によって受け取られる放射の量を検出し、次いでドーパント濃度基準を放射の検出量と関連づけることによって行われてもよい。ステップ３０６では、プラズマイオン注入が次いで、ドーパントを基板７０２に注入するために行われる。ステップ３０８では、イオン注入が実施されている間に、コントローラ１７０は、光センサー７３０によって受け取られる放射の量に基づいて基板７０２に注入されたドーパントの現在のドーパント濃度を導出する。光センサー７３０によって検出される放射は、基板７０２を通って伝送されるまたは基板７０２から反射される放射を含有してもよい。ステップ３１０では、ドーパント濃度が所望のまたは最終濃度に達するとき、コントローラ１７０は、制御信号を出力してプラズマイオン注入プロセスを止める。
【００３４】
図４は、本明細書の実施形態で述べられるように、プラズマドーピングプロセス中に最終ドーパント濃度で終点を検出するために使用されてもよいプロセス４００を描写するフローチャートを例示する。ステップ４０２では、基板は、プロセスチャンバー内で位置決めされてもよく、ここで基板は、表側および裏側を有する。ステップ４０４でのドーピングプロセス中に、基板は、加熱するかまたは冷却することによって、約２５０℃未満、好ましくは約０℃から約９０℃、より好ましくは約２５℃から約４５℃の範囲内の温度に維持されてもよい。ステップ４０６では、プラズマは、プロセスチャンバー内で基板の上に生成される。プラズマによって生成される光は、ステップ４０８中に基板を通って伝送される。光は、赤外光、可視光、紫外光、またはそれらの組合せを含有してもよい。一例では、光は、赤外光を含有する。光は、基板の表側に入り、裏側から出る。その後、光は、ステップ４１０中に基板の下に位置決めされるセンサーによって受け取られてもよい。
【００３５】
プロセス４００はさらに、センサーによって受け取られる光に比例する信号を生成するためのステップ４１２を提供する。プロセス４００は、図５で構成されるようなプラズマチャンバーで行われてもよい。通常、その方法は、ドーパントの増加する濃度に比例する多重信号を生成するステップを包含する。ステップ４１４中に、基板は、ドーピングプロセス中にドーパントを注入される。センサーによって受け取られる光の減少する量に比例する多重光信号は、ドーピングプロセス中にステップ４１６で生成される。いったん基板がドーパントの最終濃度を有するとセンサーによって受け取られる光に比例する終点信号が、ステップ４１８で生成される。続いて、ドーピングプロセスは、いったん基板が所望の最終ドーパント濃度を含有するとステップ４２０で中止される。
【００３６】
基板は、ホウ素、リン、ヒ素、アンチモン、窒素、酸素、水素、炭素、ゲルマニウム、またはそれらの組合せなどのドーパントをドープされてもよい。基板の最終ドーパント濃度は、約１×１０１４ｃｍ−２から約１×１０１８ｃｍ−２、好ましくは約５×１０１５ｃｍ−２から約１×１０１７ｃｍ−２の範囲内であってもよい。一例では、ドーパントは、ホウ素であり、ドーピングプロセスは、トリフルオロボラン、ジボラン、それらのプラズマ、それらの誘導体、またはそれらの組合せなどのホウ素前駆体に基板をさらすステップを包含する。別の例では、ドーパントは、リンであり、ドーピングプロセスは、トリフルオロホスフィン、ホスフィン、それらのプラズマ、それらの誘導体、またはそれらの組合せなどのリン前駆体に基板をさらすステップを包含する。別の例では、ドーパントは、ヒ素であり、ドーピングプロセスは、アルシン、それのプラズマ、またはそれの誘導体などのヒ素前駆体に基板をさらすステップを包含する。
【００３７】
図５は、ドーパント濃度を測定している間にドーピングプロセスの終点を決定するための装置を描写する。光センサー７３０を含有する装置は、図１のプラズマチャンバー１００内に組み込まれるだけでなく、プロセス４００を行うために使用されてもよい。基板７０２は、多孔板１３２と基板支持アセンブリ１２３との間に生成されるプラズマ７０４にさらされる。例示されるように、多孔板１２１は、接地されてもよく、基板支持アセンブリ１２３は、ＲＦインピーダンス整合回路１４７Ｂを介してＲＦプラズマバイアス電力１４７Ａに結合されてもよい。プラズマ７０４は、ＲＦプラズマバイアス電力１４７Ａによって供給されるＲＦ電力によって生成される。コントローラ１７０に結合される光センサー７３０は、基板７０２の下に位置付けられる。
【００３８】
基板７０２は、約２５０℃未満、好ましくは約１００℃未満、より明確には約０℃から約９０℃、好ましくは約２５℃から約４５℃の範囲内の温度で処理されてもよい。基板７０２はプラズマ環境で処理されるので、プラズマ７０４から放出される放射７０６は、基板７０２を通って伝わり、光センサー７３０にぶつかる。一実施形態では、基板７０２は、約２５０℃未満の温度環境で放射に対して透明である。検出される放射に応答して、光センサー７３０は、検出される放射の量に比例する対応測定信号をコントローラ１７０に出す。
【００３９】
動作中に、イオン不純物がまた、基板７０２にドープするために与えられてもよい。使用されるドーパントの例は、ホウ素、リン、ヒ素、アンチモン、窒素、酸素、水素、炭素、ゲルマニウム、およびそれらの組合せを、制限なく、含有してもよい。例示される実施形態では、ホウ素ドーパントが、プラズマ前駆体としてジボラン（Ｂ２Ｈ６）を使用するプラズマ注入中に基板７０２に例として注入されてもよい。プラズマはそれ故に、基板７０２の上面に入射するホウ素イオン種を包含してもよい。基板７０２に注入されるホウ素ドーパントの線量を制御するために、コントローラ１７０は、光センサー７３０によって提供される測定信号に基づいて注入ホウ素ドーパントのドーパント濃度を導出する。イオン注入が進行する間に、コントローラ１７０によって実時間で導出される基板７０２のホウ素ドーパントのドーパント濃度は、基板７０２を通って伝送される放射がより少なくなるにつれて増加する。所望のまたは最終ドーパント濃度が達せられるとき、コントローラ１７０は、制御信号を出力してプラズマ前駆体の供給を止め、それによってイオン注入プロセスを終了させる。一実施形態では、目標ドーパント濃度は、約１×１０１４ｃｍ−２から約１×１０１８ｃｍ−２、より好ましくは約５×１０１５ｃｍ−２から約１×１０１７ｃｍ−２の範囲内である。
【００４０】
上で述べられたように、基板を通って伝送される放射の検出量はそれ故に、基板中のドーパント濃度を導出するために使用される。しかしながら、基板の目標ドーパント濃度が比較的より高いある種の場合には、プラズマから放出される放射の強度は、基板がより不透明になるので基板を通過するのに十分ではない可能性がある。
【００４１】
図６は、本明細書の実施形態で述べられるように、プラズマドーピングプロセス中に最終ドーパント濃度で終点を検出するために使用されてもよいプロセス６００を描写するフローチャートを例示する。プロセス６００は、図７で構成されるようなプラズマチャンバーで行われてもよい。ステップ６０２では、基板は、プロセスチャンバー内で位置決めされてもよく、ここで基板は、表側および裏側を有する。ステップ６０４中に、基板は、加熱するかまたは冷却することによって、約２５０℃未満、好ましくは約１００℃未満、より明確には約０℃から約９０℃、好ましくは約２５℃から約４５℃の範囲内の温度に維持されてもよい。ステップ６０６では、プラズマは、プロセスまたはプラズマチャンバー内で基板の上に生成される。
【００４２】
光源（例えば、レーザー源）によって生成される光は、ステップ６０８中に基板を通って伝送される。光源は、基板の下に位置決めされ、センサーは、基板の上に位置決めされる。したがって、光は、基板の裏側に入り、表側から出る。光は、ステップ６１０中に基板の上に位置決めされるセンサーによって受け取られる。光は、赤外光、可視光、紫外光、またはそれらの組合せを含有してもよい。一例では、光は、赤外レーザーからなどの赤外光を含有する。
【００４３】
ある例では、センサーは、プロセスチャンバー内のシャワーヘッドアセンブリ上に配置されるまたは結合されてもよい。また、光源は、基板支持アセンブリに結合される、内部にある、または上に配置されてもよい。一例では、基板支持アセンブリは、静電チャックであってもよい。
【００４４】
特定の例では、センサーは、シャワーヘッドアセンブリ上にまたは中に配置され、光源は、光を実質的にセンサーの方へ向けるように位置決めされる。光源は、レーザービームを放出するレーザー源などの遠隔光源に結合される光ケーブルであってもよい。代替実施形態では、プラズマ光信号は、プラズマから放出される光から導出され、センサーによって生成される。プラズマ光信号の大きさは、較正ステップ中の光信号の大きさから減算されてもよい。
【００４５】
プロセス６００はさらに、センサーによって受け取られる光に比例する信号を生成するためのステップ６１２を提供する。通常、その方法は、ドーパントの増加する濃度に比例する多重信号を生成するステップを包含する。ステップ６１４中に、基板は、ドーピングプロセス中にドーパントを注入される。センサーによって受け取られる光の減少する量に比例する多重光信号は、ドーピングプロセス中にステップ６１６で生成される。いったん基板が基板の最終ドーパント濃度を有するとセンサーによって受け取られる光に比例する終点信号は、ステップ６１８で生成される。続いて、ドーピングプロセスは、いったん基板が所望のドーパント濃度を含有するとステップ６２０で中止される。
【００４６】
基板は、ホウ素、リン、ヒ素、アンチモン、窒素、酸素、水素、炭素、ゲルマニウム、またはそれらの組合せなどのドーパントをドープされてもよい。基板の最終ドーパント濃度は、約１×１０１４ｃｍ−２から約１×１０１８ｃｍ−２、好ましくは約５×１０１５ｃｍ−２から約１×１０１７ｃｍ−２の範囲内であってもよい。一例では、ドーパントは、ホウ素であり、ドーピングプロセスは、トリフルオロボラン、ジボラン、それらのプラズマ、それらの誘導体、またはそれらの組合せに基板をさらすステップを包含する。別の例では、ドーパントは、リンであり、ドーピングプロセスは、トリフルオロホスフィン、ホスフィン、それらのプラズマ、それらの誘導体、またはそれらの組合せに基板をさらすステップを包含する。別の例では、ドーパントは、ヒ素であり、ドーピングプロセスは、アルシン、それのプラズマ、またはそれの誘導体に基板をさらすステップを包含する。
【００４７】
図７は、ドーパント濃度を測定している間にドーピングプロセスの終点を決定するための装置を描写し、それは、図１のプラズマチャンバー１００内に組み込まれるだけでなく、プロセス６００を行うために使用されてもよい。その装置は、光ケーブル７２２に接続されるレーザー源などの光源７２０を含有する。光ケーブル７２２は、基板支持アセンブリ１２３を通って案内されてもよい。光センサー７３０は、基板支持アセンブリ１２３の上面の上に準備され、光ケーブル７２２の位置と向かい合う。一実施形態では、光センサー７３０は、多孔板１３２に埋め込まれてもよい。
【００４８】
動作時には、光ケーブル７２２は、レーザービームなどの光ビーム７２４をケーブル端部７２３から基板７０２の裏側に放出する。光ビーム７２４は、赤外光、可視光、紫外光、またはそれらの組合せを含有してもよい。放出された光ビーム７２４は、基板７０２を通って伝わり、次いで光センサー７３０にぶつかる。イオン注入プロセス中に、光センサー７３０によって受け取られる光ビーム７２４の伝送部分７２５は、基板７０２がその中のドーパントの量の増加のせいでより透明でなくなるので、次第に減少する。光センサー７３０によって受け取られる伝送レーザー放射の量に基づいて、コントローラ１７０はそれ故に、基板７０２の実際のドーパント濃度を導出することができる。基板７０２の目標ドーパント濃度が達せられるとき、コントローラ１７０は、制御信号を出力してイオン注入プロセスを終了させることができる。
【００４９】
図８は、本明細書の実施形態で述べられるように、プラズマドーピングプロセス中に最終ドーパント濃度で終点を検出するために使用されてもよいプロセス８００を描写するフローチャートを例示する。プロセス８００は、図９Ａ〜９Ｂで構成されるようなプラズマチャンバーで行われてもよい。ステップ８０２では、基板は、プロセスチャンバー内で位置決めされてもよく、ここで基板は、表側および裏側を有する。ステップ８０４中に、基板は、加熱するかまたは冷却することによって、約２５０℃未満、好ましくは約１００℃未満、より明確には約０℃から約９０℃、好ましくは約２５℃から約４５℃の範囲内の温度に維持されてもよい。ステップ８０６では、プラズマは、プロセスチャンバー内で基板の上に生成される。
【００５０】
基板の上に位置決めされる光源（例えば、レーザー源）によって生成される光は、ステップ８０８中に基板の表側へ伝送され、そこから反射される。反射された光は、ステップ８１０中に基板の上に位置決めされるセンサーによって受け取られる。光は、赤外光、可視光、紫外光、またはそれらの組合せを含有してもよい。一例では、光は、赤外レーザーからなどの赤外光を含有する。
【００５１】
実施形態は、光が、基板の表側を横断して広がる平面に対して約４５°から約９０°の範囲内の角度で基板の表側の方へ照らされてもよいと規定する。好ましくは、その角度は、約７５°から約９０°の範囲内、より好ましくは実質的に約９０°であってもよい。光源は、シャワーヘッドアセンブリに結合されるまたは内部にあってもよく、センサーは、シャワーヘッドアセンブリ上に配置されるまたは結合されてもよく、光源は、光を基板から離れてセンサーの方へ反射するように位置決めされてもよい。
【００５２】
光源は、レーザービームを放出するレーザー源などの遠隔光源に結合される光ケーブルであってもよい。一例では、基板支持アセンブリは、静電チャックであってもよい。他の実施形態では、プラズマ光信号の大きさは、較正ステップ中の光信号の大きさから減算されてもよい。
【００５３】
プロセス８００はさらに、センサーによって受け取られる光に比例する信号を生成するためのステップ８１２を提供する。通常、その方法は、ドーパントの増加する濃度に比例する多重信号を生成するステップを包含する。ステップ８１４中に、基板は、ドーピングプロセス中にドーパントを注入される。センサーによって受け取られる光の増加する量に比例する多重光信号は、ドーピングプロセス中にステップ８１６で生成される。いったん基板が基板の最終ドーパント濃度を有するとセンサーによって受け取られる光に比例する終点信号は、ステップ８１８で生成される。続いて、ドーピングプロセスは、いったん基板が所望のドーパント濃度を含有するとステップ８２０で中止される。
【００５４】
基板は、ホウ素、リン、ヒ素、アンチモン、窒素、酸素、水素、炭素、ゲルマニウム、またはそれらの組合せなどのドーパントをドープされてもよい。基板の最終ドーパント濃度は、約１×１０１４ｃｍ−２から約１×１０１８ｃｍ−２、好ましくは約５×１０１５ｃｍ−２から約１×１０１７ｃｍ−２の範囲内であってもよい。一例では、ドーパントは、ホウ素であり、ドーピングプロセスは、トリフルオロボラン、ジボラン、それらのプラズマ、それらの誘導体、またはそれらの組合せに基板をさらすステップを包含する。別の例では、ドーパントは、リンであり、ドーピングプロセスは、トリフルオロホスフィン、ホスフィン、それらのプラズマ、それらの誘導体、またはそれらの組合せに基板をさらすステップを包含する。別の例では、ドーパントは、ヒ素であり、ドーピングプロセスは、アルシン、それのプラズマ、またはそれの誘導体に基板をさらすステップを包含する。
【００５５】
別の実施形態では、図９Ａ〜９Ｂは、基板の上面のドーパント濃度を測定している間にドーピングプロセスの終点を決定するための装置を描写し、それは、図１のプラズマチャンバー１００内に組み込まれるだけでなく、プロセス８００を行うために使用されてもよい。図９Ａ〜９Ｂで示されるように、光源７２０は、基板の光センサー７３０と同じ側で、基板支持アセンブリ１２３の上面のほぼ上に置かれる。基板７０２は、多孔板１３２と基板支持アセンブリ１２３との間に生成されるプラズマ７０４にさらされる。
【００５６】
一実施形態では、光源７２０は、基板７０２の上面の法線にほとんど直交するレーザービームなどの入射光ビーム７２６を放出するように構成される。光ビーム７２６は、それが光センサー７３０に達する前に基板７０２の上面を照らし、それから反射する。ドーパントが基板７０２に注入されるとき、光センサー７３０によって受け取られる入射光ビーム７２６の反射部分７２８は、基板７０２内の次第に増加するドーパント濃度によって変調される。光センサー７３０によって検出される反射部分７２８に基づいて、コントローラ１７０はそれ故に、基板７０２の実際のドーパント濃度を導出することができる。基板７０２の所望の最終ドーパント濃度が達せられるとき、コントローラ１７０は、制御信号を出力してイオン注入プロセスを終了させる。光ビーム７２６は、赤外光、可視光、紫外光、またはそれらの組合せを含有してもよい。
【００５７】
図９Ａは、基板７０２の上に両方とも位置決めされる光源７２０および光センサー７３０を例示する。光源７２０および光センサー７３０は独立して、チャンバー側壁、チャンバー蓋、多孔板１３２などのガス分配アセンブリ、またはプラズマチャンバーの別の内面（図示されず）に結合されるまたは固定されてもよい。図９Ｂもまた、基板７０２の上に両方とも位置決めされる光源７２０および光センサー７３０を描写する。一実施形態では、光源７２０は、光ケーブル７２２に接続されるレーザー源などの遠隔光源であってもよい。光ケーブル７２２は、多孔板１３２を通って案内されてもよい。動作時には、光ケーブル７２２は、光ケーブル７２２のケーブル端部７２１からレーザービームなどの光ビーム７２６を放出する。
【００５８】
本明細書で述べられる方法およびメカニズムは一般に、基板に注入されているドーパントの濃度を実時間で測定するために応用できる可能性があると理解される。これは、較正中に赤外放射の特定のレベルをドーパントの１つの特定の種類と関連づけることによって達成されてもよい。それ故に、本発明の方法および装置は、ヒ素、リン、水素、酸素、フッ素、シリコン、およびプラズマプロセスで使用される他の種などのさまざまなドーパントの線量を監視し、制御するために使用されてもよい。
【００５９】
別の実施形態では、プロセスチャンバー内で基板を位置決めするステップであって、ここで基板は、表側および裏側を有し、約２５０℃未満の温度である、ステップと、プロセスチャンバー内で基板の上にプラズマを生成するステップと、基板を通って光を伝送するステップとを包含する、プラズマドーピングプロセス中に基板表面のドーパント濃度を検出するための方法が、提供される。その方法はさらに、センサーによって光を受け取るステップと、センサーによって受け取られる光に比例する初期信号を生成するステップと、ドーパントプロセス中にドーパントを基板に注入するステップと、増加するドーパント濃度に比例してセンサーによって受け取られる光を変調するステップと、いったん基板が基板の最終ドーパント濃度を有するとセンサーによって受け取られる光に比例する終点信号を生成するステップと、ドーパントによる基板の注入を中止するステップとを提供する。
【００６０】
一例では、光は、プラズマによって生成され、センサーによって受け取られる光は、増加するドーパント濃度に比例して減少し、センサーは、基板の下に位置決めされる。別の例では、光は、基板の下に位置決めされる光源（例えば、レーザー源）によって生成され、センサーによって受け取られる光は、増加するドーパント濃度に比例して減少し、センサーは、基板の下に位置決めされる。別の例では、光は、基板の上に位置決めされる光源によって生成され、センサーによって受け取られる光は、増加するドーパント濃度に比例して増加し、センサーは、基板の上に位置決めされる。
【００６１】
別の実施形態では、プロセスチャンバー内で基板を位置決めするステップであって、ここで基板は、表側および裏側を有し、約２５０℃未満の温度である、ステップと、プロセスチャンバー内で基板の上にプラズマを生成するステップと、基板の表側から光を反射するステップと、センサーによって光を受け取るステップとを包含する、プラズマドーピングプロセス中に基板表面のドーパント濃度を検出するための方法が、提供される。その方法はさらに、センサーによって受け取られる光に比例する初期信号を生成するステップと、ドーパントプロセス中にドーパントを基板に注入するステップと、増加するドーパント濃度に比例してセンサーによって受け取られる光を増加させるステップと、いったん基板が基板の最終ドーパント濃度を有するとセンサーによって受け取られる光に比例する終点信号を生成するステップと、ドーパントによる基板の注入を中止するステップとを提供する。
【００６２】
別の実施形態では、多重光センサーは、基板支持アセンブリ内などの基板の下に配置され、光センサーは、基板表面を横断してドーパント濃度の均一性を監視するように適合されてもよい。
【００６３】
前述のものは、本発明の実施形態を対象にするが、本発明の他のおよびさらなる実施形態は、それの基本的範囲から逸脱することなく考案されてもよく、それの範囲は、次に来る特許請求の範囲によって決定される。
【図１】
2011517849.tif 000003
【図２】
2011517849.tif 000004
【図３】
2011517849.tif 000005
【図４】
2011517849.tif 000006
【図５】
2011517849.tif 000007
【図６】
2011517849.tif 000008
【図７】
2011517849.tif 000009
【図８】
2011517849.tif 000010
【図９Ａ】
2011517849.tif 000011
【図９Ｂ】
2011517849.tif 000012
【国際調査報告】
2011517849.tif 000013
2011517849.tif 000014